(57)【要約】【課題】少なくとも難燃性を有し且つ防水性を有する防水難燃層を形成するコンクリートの施工対象面に対する防水難燃施工法を提供すること、及び地震にも強くひび割れず、防水難燃層を薄く形成できるコンクリートの施工対象面に対する防水難燃施工法を提供すること。【解決手段】コンクリートの施工対象面Ａに対する防水施工法であって、該施工対象面Ａに、難燃性、及び防水性を有する樹脂モルタルを塗布して第１樹脂モルタル層１を形成し、その上に樹脂モルタルの補強のためのシートを貼付してシート層２を形成し、更にその上に樹脂モルタルを塗布して第２樹脂モルタル層３を形成するコンクリートの施工面対象面Ａに対する防水難燃施工法。【効果】樹脂モルタルの使用量を少なくして施工コストを安く抑えることができ、更には施工性（作業性）が非常によいものとなる。【選択図】  図１
2004190347.tif 000002
【特許請求の範囲】
【請求項１】
コンクリートの施工対象面に対する防水施工法であって、該施工対象面に、難燃性、及び防水性を有する樹脂モルタルを塗布して第１樹脂モルタル層を形成し、その上に樹脂モルタルの補強のためのシートを貼付してシート層を形成し、更にその上に樹脂モルタルを塗布して第２樹脂モルタル層を形成することを特徴とするコンクリートの施工面対象面に対する防水難燃施工法。
【請求項２】
更にその上に樹脂モルタルを塗布して第３樹脂モルタル層を形成することを特徴とする請求項１記載のコンクリートの施工面対象面に対する防水難燃施工法。
【請求項３】
前記樹脂モルタルは、セメント、骨材、及びアクリル酸エステル系合成樹脂を水に混合したものであることを特徴とする請求項１又は２記載のコンクリートの施工面対象面に対する防水難燃施工法。
【請求項４】
前記シート層は、カーボン繊維を含む網状シートからなることを特徴とする請求項１又は２記載のコンクリートの施工対象面に対する防水難燃施工法。
【請求項５】
前記シートは、コンクリート施工対象面の垂直面に貼付する際には、垂直面の下端で折り曲げて水平面まで至るように貼付し、該水平面に貼付する別のシートをその上から端部同士が重なるように貼付してシート層を形成することを特徴とする請求項１又は２記載のコンクリートの施工対象面に対する防水難燃施工法。
【請求項６】
前記垂直面に貼付するシートは、水平面に貼付する別のシートより薄手であることを特徴とする請求項１又は２記載のコンクリート施工対象面に対する防水難燃施工法。
【請求項７】
更にその上から断熱材をコートして断熱コート層を形成することを特徴とする請求項１又は２記載のコンクリートの施工対象面に対する防水難燃施工法。
【発明の詳細な説明】
【０００１】
【発明の属する技術分野】
本発明は、コンクリートよりなる施工対象面に対する防水施工法に関し、更に詳しくは、樹脂モルタルを用いて防水性のみならず難燃性（不燃性等も含む）を有するようにさせるコンクリートよりなる施工対象面に対する防水難燃施工法に関する。
【０００２】
【従来の技術】
建造物の屋上面等はコンクリートにより形成された面となって露出している場合が多い。
そのコンクリートにより形成された面（いわゆるコンクリートの施工対象面）に対する防水施工方法としては、従来から、繊維強化プラスチック（ＦＲＰ）を用いた防水被覆工法が知られている（例えば特許文献１等参照）。
この工法においては、通常、まず、コンクリートの施工対象面（例えば屋上面）の上にウレタン系等のプライマーを塗布して乾燥させる。
【０００３】
そして、その上に硬化剤を含有させた樹脂を塗布し、更にその上からガラス繊維等を含有する強化繊維シートを貼付して、防水被覆が完成する。
また、更にこの上にアクリルやウレタン等の材料よりなる上塗り塗料を塗布する等の施工をしたり、或いは上記防水被覆と施工面との間に防水用や緩衝用にシートを敷設したりする場合もある（例えば特許文献２等参照）。
【０００４】
今日、防火や延焼防止の観点から、こうしたコンクリートの施工対象面に設けられる防水被覆は、不燃性、若しくは少なくとも難燃性であることが要求されている。
しかし、上記の強化繊維シート（ＦＲＰ）は、ガラス繊維等の無機質を含有するとはいえ、その基本骨格は不飽和ポリエステル樹脂等の樹脂やスチレン、（メタ）アクリレート等のモノマーからなる重合体であるため、可燃性である。
【０００５】
また、プライマーにはウレタン系、エポキシ系、ポリエステル系等の樹脂が使用され、更に防水等のために敷設されるシートにはゴム製や塩化ビニル製のものが好んで使用されるが、これらも必ずしも燃焼性が低いとは言えない。
近年、こうした防水被覆は防水性や施工性等の向上の面からの改良が進んでいるが、燃焼性の観点からの改良が求められる。
【０００６】
不燃性の材料としては、従来から壁面等の防水に使用されるモルタル（セメントモルタル）が知られている。
しかし、この際の防水は、通常、モルタルと建築物等の下地（木摺板等）との間に敷設されたアスファルトフェルト等の防水シートが担い、モルタルはその外面に塗布されて単に防水シートを保護し補強するだけの、いわゆる簡易防水である場合が多い。
【０００７】
また、セメントモルタルは、それ自体、比較的もろく、防水シート上に薄く塗布すると割れたりひびが入ったりしてしまうため、通常、分厚く（厚さを１．５ｃｍ程度以上に）塗布しなければならない。
そのため、重量的にも重いものとなり、またモルタルの使用量が多くならざるを得ない。
【０００８】
しかも、分厚く塗布したところで、地震等によりセメントモルタルがひび割れる可能性が必ずしもなくなるわけではない。
また、ひび割れが生じれば、防水シートに対する保護効果は半減し、ひび割れ部分から雨水等が浸入し易くなる。
その上、外観意匠的にも好ましいものとは言えない。
【０００９】
このモルタルの不燃性を生かし、更に柔軟性をもたせたものとして、近年、モルタルに樹脂を混入させた樹脂モルタルが使用されることが多くなっている。
最近では、硬化性、速乾性、接着性、耐久性、靭性、耐候性、防水性、施工性（作業性）、低臭気性など、種々の特性を有する樹脂モルタル組成物が開発されている。
【００１０】
このような樹脂モルタルを用いたコンクリートの施工対象面の防水工法としては、対象面に通水性を有する樹脂モルタルを塗布した後、その上にシート部材を貼付する表面処理方法が提案されている（特許文献３参照）。
しかし、この方法では、シート部材としてポリ塩化ビニルシートやポリウレタンシート等を最上層に貼付するため、燃焼性の観点から見た場合、樹脂モルタルの不燃性若しくは難燃性が必ずしも生かされているとは言い難い。
【００１１】
また、コンクリート等の表面にＦＲＰシートを貼付し、その上に樹脂モルタル層を介してヒートレスガラス組成物を塗布する防水難燃施工法も提案されている（特許文献４参照）。
この方法は、いわゆる屋上やベランダの防水施工法において難燃性を重視した施工法ではあるが、ヒートレスガラス組成物を用いる点で必ずしも経済的な施工法であるとは言い難い。
【００１２】
【特許文献１】
特開平４−１４２３２３号公報
【特許文献２】
特開２００１−１９３２３０号公報
【特許文献３】
特開２００１−４９８０３号公報
【特許文献４】
特開２００２−４７７６６号公報
【００１３】
【発明が解決しようとする課題】
本発明は、かかる実情を背景に、上記の問題点を克服するためになされたものである。
即ち、本発明の目的は、少なくとも難燃性を有し、且つ防水性を有する防水難燃層を形成するコンクリートの施工対象面に対する防水難燃施工法を提供することである。
そして、地震にも強くひび割れず、防水難燃層を薄く形成できるコンクリートの施工対象面に対する防水難燃施工法を提供することである。
【００１４】
【課題を解決するための手段】
かくして、本発明者は、このような課題背景に対して鋭意研究を重ねた結果、コンクリートの施工対象面に、難燃性、及び防水性を有する樹脂モルタルを塗布することで該屋根面に対する防水性が確保され、火災等によっても殆ど燃えることのない防水難燃層を形成することができること、及び樹脂モルタル層中にシート層を形成することで、樹脂モルタル層を補強でき、その結果、樹脂モルタル層を薄く形成してもひび割れを防止することができることを見出し、この知見に基づいて本発明を完成させたものである。
【００１５】
即ち、本発明は、（１）、コンクリートの施工対象面に対する防水施工法であって、該施工対象面に、難燃性、及び防水性を有する樹脂モルタルを塗布して第１樹脂モルタル層を形成し、その上に樹脂モルタルの補強のためのシートを貼付してシート層を形成し、更にその上に樹脂モルタルを塗布して第２樹脂モルタル層を形成するコンクリートの施工面対象面に対する防水難燃施工法に存する。
【００１６】
そして、（２）、更にその上に樹脂モルタルを塗布して第３樹脂モルタル層を形成するコンクリートの施工面対象面に対する防水難燃施工法に存する。
【００１７】
そしてまた、（３）、前記樹脂モルタルは、セメント、骨材、及びアクリル酸エステル系合成樹脂を水に混合したものであるコンクリートの施工面対象面に対する防水難燃施工法に存する。
【００１８】
そしてまた、（４）、前記シート層は、カーボン繊維を含む網状シートからなるコンクリートの施工対象面に対する防水難燃施工法に存する。
【００１９】
そしてまた、（５）、前記シートは、コンクリート施工対象面の垂直面に貼付する際には、垂直面の下端で折り曲げて水平面まで至るように貼付し、該水平面に貼付する別のシートをその上から端部同士が重なるように貼付してシート層を形成するコンクリートの施工対象面に対する防水難燃施工法に存する。
【００２０】
そしてまた、（６）、前記垂直面に貼付するシートは、水平面に貼付する別のシートより薄手であるコンクリート施工対象面に対する防水難燃施工法に存する。
【００２１】
そしてまた、（７）、更にその上から断熱材をコートして断熱コート層を形成するコンクリートの施工対象面に対する防水難燃施工法に存する。
【００２２】
本発明はこの目的に沿ったものであれば、上記１〜７の中から選ばれた２つ以上を組み合わせた構成も当然採用可能である。
【００２３】
【発明の実施の形態】
以下、図面に基づいて、本発明のコンクリートの施工対象面、例えば、屋上面に対する防水難燃施工法について好適な実施の形態を挙げて述べる。
図１は、本発明の防水難燃施工法の施工工程を示す図であり、（Ａ）は３層構造のもの、（Ｂ）は、５層構造のものを示す。
【００２４】
本発明の防水難燃施工法の施工工程は、
▲１▼コンクリートの施工対象面である屋根面Ａに樹脂モルタルを塗布し第１樹脂モルタル層１を形成する工程（第１樹脂モルタル層形成工程）、
▲２▼その上に樹脂モルタルの補強のためのシートを貼付してシート層２を形成する工程（シート層形成工程）、
▲３▼更にその上に樹脂モルタルを塗布して第２樹脂モルタル層３を形成する工程（第２樹脂モルタル層形成工程）
の３工程を基本工程〔図１（Ａ）参照〕とする。
【００２５】
更に必要があれば、▲４▼更にその上に樹脂モルタルを塗布して第３樹脂モルタル層４を形成する工程（第３樹脂モルタル層形成工程）、及び▲５▼更にその上から断熱材をコートして断熱コート層５を形成する工程（断熱コート層形成工程）を行う場合もある〔図１（Ｂ）参照〕。
【００２６】
ここで、断熱コート層５を設けるかどうかは自由である。
上記第１から第３の樹脂モルタル層形成工程において、樹脂モルタルは、通常用いられる吹き付け、こて塗り、ローラー塗り、はけ塗り等の方法により塗布される。
【００２７】
シート層２は、樹脂モルタル（第１樹脂モルタル層１及び第２樹脂モルタル層３）の補強を目的として、第１樹脂モルタル層１と第２樹脂モルタル層３との間に噛み込むように介在させるものである。
シート層形成工程においては、施工対象面Ａに樹脂モルタルを塗布して第１樹脂モルタル層１を形成した後、樹脂モルタルが未だ乾燥していない半乾き状態で、樹脂モルタルの接着性を生かして第１樹脂モルタル層１にシートを直接貼付することができる。
【００２８】
また、一旦第１樹脂モルタル層１を乾燥させた後、再度、その上にいわゆるノロ状に樹脂モルタルを塗布してシートを貼付することも可能である。
施工効率の観点から、シートは第１樹脂モルタル層１が半乾き状態の時に貼付することが好ましい。
【００２９】
第２樹脂モルタル層３は、第１樹脂モルタル層１及びシート層２を保護する目的で塗布されるものである。
後述するようにシートが網状のものである場合には、網状のシートの凹凸を平滑化することを可能にする。
ここで、シートの網状の目を介して第１樹脂モルタル層１と第２樹脂モルタル層３とが相通じ合うことで、恰もシートが両層間に噛み込むように確りと固定される。
【００３０】
本発明においては、このようにシート層により補強されているため、第１樹脂モルタル層及び第２樹脂モルタル層を極力薄く形成することができる。
具体的には、例えば、第１樹脂モルタル層を１〜１．５ｍｍ程度、第２樹脂モルタル層を２ｍｍ程度（シート層はシートの厚さである０．２〜１ｍｍ程度）の厚さに塗布することが可能である。
【００３１】
樹脂モルタルは、先述したセメントモルタルと異なり、柔軟性を有するため、このように薄く塗布しても、地震等によってもひび割れることはない。
また、この程度の薄さでも、樹脂モルタル層の難燃性、及び防水性は十分発揮され得る。
【００３２】
このように樹脂モルタル層を薄く形成することが可能になることにより、樹脂モルタルの使用量が少なくなり、防水難燃の層全体が必要以上に重くなることを防止できる（すなわち軽量化できる）。
また、施工コストを安く抑えることができ、更には施工上の作業性も非常に良いものとなる。
【００３３】
ところで第３樹脂モルタル層を形成する場合は、第１、２樹脂モルタル層の形成の場合と同様に第２樹脂モルタル層の上に樹脂モルタルを塗布すればよい。
また、第２樹脂モルタル層又は第３樹脂モルタル層の上に断熱材をコートする場合も、通常と同様の方法により行うことができる。
【００３４】
次に、樹脂モルタルの材質等について述べる。
本発明で使用される樹脂モルタルとしては、少なくとも難燃性を有し、且つ防水性を有するものが採用される。
具体的には、例えば、セメントと骨材（硅砂や砂等）に合成樹脂エマルジョンを加えたものが採用される。
【００３５】
合成樹脂エマルジョンとしては、種々のものが採用可能であり、例えば、アクリル酸エステル系共重合樹脂、アクリル樹脂、酢酸ビニル共重合樹脂等のモルタル混和用ポリマーを含有したものが好ましく採用される。
特に、アクリル酸エステル系共重合樹脂を用いると、コンクリートとの密着性が良く、更に防水性の点でより優れたものとなることからより好ましい。
また、アクリル酸エステル共重合樹脂の合成樹脂エマルジョンは、また、骨材として水酸化アルミニウム等を用いれば、樹脂モルタルを自己消火性の高いものにすることができる。
【００３６】
セメントや骨材、樹脂等の混合割合は、防水性及び燃焼性のみならず、作業性（施工容易性）等の観点を加味して決められる。
具体的には、重量割合で、例えば、モルタル（２０〜３０％がセメントで７０〜８０％が砂等の骨材）に対して、セメントの半分の量のアクリル酸エステル系合成樹脂（樹脂分）を加えて、適量の水に混合して用いる。
【００３７】
シート層の形成に用いられるシートは、モルタル層に噛み込まれる観点から、網状のものが好ましい。
また、特にカーボン繊維を含むものであれば、シートの強靭性が増強されるため、樹脂モルタル層をより有効に補強することができより好ましい。
シート層は、樹脂モルタル層を補強してひび割れ等を防止するほか、樹脂モルタル層の防水性をより緻密にする機能を奏する。
【００３８】
断熱コート層５を形成する場合には、断熱材として、例えば無機質のものを使用するなどして、防水難燃層の少なくとも難燃性を担保する必要がある。
断熱コート層に防水加工を施すなどして防水性を有するようにすれば、樹脂モルタル層の防水性を更に向上させることとなり、より好ましい。
【００３９】
最後に、コンクリートの施工面対象が垂直面を含む場合は、特有の施工方法があるので、このシート層形成工程について述べる。
コンクリートの施工対象面（例えば屋根面）は、水平面だけではなく、その周囲の壁部が垂直に盛り上げられていたり（図１参照）するものである。
【００４０】
こうした垂直面にシートを貼付して、シート層２を形成する際、図２（簡単のため第１樹脂モルタル層は省略した）に示すように、コンクリートの垂直面に貼付するシート２１と水平面に貼付するシート２２を別々に貼付することが好ましい。
そして、垂直面の下端で折り曲げて水平面まで至るように貼付する場合と、水平面から折り曲げて垂直面に至るように貼付する場合とがあるが、後者では、シートの終端の位置が垂直面に位置することになるため、シートの歩留りの点や剥離性の点からみては、前者の方が好ましい。
【００４１】
すなわち、施工方法において、シートは、コンクリート施工対象面の垂直面に貼付する際には、垂直面の下端で折り曲げて水平面まで至るように貼付し、該水平面に貼付する別のシートをその上から端部同士が重なり合うように貼付してシート層を形成していくのである。
【００４２】
より具体的にいうと、まず第１樹脂モルタル層を形成した後、垂直面にシート２１を貼付していき、垂直面の下端で一旦折り曲げて、今度は水平面の一定距離まで貼付する。
そして、別のシート２２をシート２１の端部に上から覆い重なるように貼付する〔図２（Ａ）参照〕。
【００４３】
シート２２を貼付した後は、このシート２２の端部に上から、また覆い重なるように、更に別のシート２３を貼付していき〔図２（Ｂ）参照〕、以後このような作業を繰り返す。
最後は、反対側の垂直面から水平面に至っているシート２１ｎの上に、最後のシート２３ｎの終端を覆い重なるように貼付する〔図２（Ｃ）参照〕。
【００４４】
このような作業においては、シートの端部同士が重なり合う部分の相対する面には、樹脂モルタルを塗布することが好ましい。
シート２１は、垂直面の下端で水平方向に曲げられているために、通常、めくり上がり易いが、このように貼付を行っていくことにより、こうしためくれ上がり現象を確実に防止することができるのである。
【００４５】
垂直面に貼付するシート２１は、図に示したように、垂直面の上部及び下部で折り曲げられる必要がある。
そのため、シート２１を、水平面に貼付するシート２２より薄手のものにすれば、折り曲げが容易で、簡単に施工ができ、好ましい。
通常、垂直面に貼付するシート２１は、水平面のシート２２の半分の厚みが使用されることが好ましい（例えば、シート２１が０．２ｍｍ、シート２２が０．４ｍｍ）。
【００４６】
以上、本発明を説明してきたが、本発明は実施形態にのみ限定されるものではなく、その本質を逸脱しない範囲で、他の種々の変形例が可能であることは言うまでもない。
例えば、樹脂モルタルは、防水難燃層が全体として難燃性及び防水性を低下させるものでない限り、含有する合成樹脂エマルジョン（モルタル混和用ポリマー）の種類を変える等して、第１層と第２層（及び第３層）でそれぞれ異なる種類の樹脂モルタルを採用することも当然可能である。
【００４７】
また、シート層に用いられるシートは、樹脂モルタル層を有効に補強できるものであれば、例示したカーボン含有のもの以外のものも当然採用可能である。
更に、図２に示したシートの垂直面に対する貼付方法は、垂直面（略垂直な面を含む）に対する場合だけでなく、傾斜面に貼付する場合にも適用可能であることは言うまでもない。
更にまた、施工対象面としては、コンパネ等の床面に施工することも当然可能である。
【００４８】
【発明の効果】
本発明によれば、コンクリートの施工対象面に対して、難燃性を有し、且つ防水性を有する防水難燃層を形成することができる。
しかも、その防水難燃層を薄く形成することができ、地震にも強くひび割れが生じない。
樹脂モルタルの使用量を少なくして施工コストを安く抑えることができ、更には施工性（作業性）が非常によいものとなる。
【図面の簡単な説明】
【図１】図１は、本発明の防水難燃施工法の施工工程を示す図であり、（Ａ）は３層構造のもの、また（Ｂ）は５層構造のものを示す。
【図２】図２は、垂直面を含むコンクリートの施工対象面にシートを貼付してシート層を形成する各手順を示す図である。
【符号の説明】
１…第１樹脂モルタル層
２…シート層
２１…垂直面に貼付するシート
２１ｎ…垂直面に貼付するシート
２２…水平面に貼付するシート
２３…水平面に貼付するシート
２３ｎ…水平面に貼付するシート
３…第２樹脂モルタル層
４…第３樹脂モルタル層
５…断熱コート層
Ａ…コンクリートの施工対象面（屋根面）
【図１】
2004190347.tif 000003
【図２】
2004190347.tif 000004